МНОГОСЛОЙНАЯ ПОЛИМЕРНАЯ СИСТЕМА ТЕПЛОИЗОЛЯЦИИ СТРОИТЕЛЬНЫХ КОНСТРУКЦИЙ, СТЕН ЗДАНИЙ И СООРУЖЕНИЙ

Известно теплоизоляционное и антикоррозионное покрытие на основе полых микросфер (Патент РФ №2251563, МПК C09D 5/02, C09D 5/08. - 10.05.2005), выполненное из композиции, включающие полимерное связующие и полые микросферы и нанесенной по меньшей мере в виде одного слоя на поверхность с последующей сушкой покрытия. В качестве полимерного связующего содержит водоэмульсионную полимерную латексную композицию, содержащую от 10 до 90 об.% (со)полимера, выбранного из группы, включающей гомополимер акрилата, стирол-акрилатный сополимер, бутадиен-стирольный сополимер, полистирол, бутадиеновый полимер, полихлорвиниловый полимер, полиуретановый полимер, полимер или сополимер винилацетата или их смеси и от 10 до 90 об.% смеси воды и поверхностно-активного вещества. В качестве полых микросфер композиция содержит смесь полых микросфер с разными размерами от 10 до 500 мкм и различной насыпной плотностью от 650 до 50 кг/м3, выбранные из группы, включающей полые стеклянные микросферы, полые керамические микросферы, полые полимерные микросферы, полые техногенные (зольные) микросферы или их смеси, при этом водно-суспензионная композиция дополнительно содержит смесь многоатомного спирта с многоосновной карбоновой или аминокислотой в эквивалентном соотношении при следующем соотношении смесей в водно-суспензионной композиции, мас.ч:
Смесь полимерного связующего с полыми микросферами 100
Смесь многоатомного спирта с многоосновной карбоновой или аминокислотой 2-5 (см. описание изобретения к патенту РФ №2374281, МПК C09D 5/08, публикация 27.11.2009)
Данное покрытие имеет низкую адгезию, слабую атмосферостойкость при различных температурах. Данному покрытию характерны низкие прочностные характеристики. Требуется дополнительная подготовка поверхности и наличие защитных или защитно-декоративных слоев для обеспечения работоспособности на длительный срок эксплуатации.
Известна многослойная полимерная система теплоизоляции строительных конструкций, стен зданий и сооружений, содержащая последовательно расположенные слои: основание в виде подготовленной поверхности, клеевой слой, основной слой теплоизоляции и защитно-декоративный слой, в качестве клеевого слоя использован слой водно-дисперсной полиакриловой грунтовки, толщиной 0,1-0,2 мм, в качестве основного слоя теплоизоляции применено (n) количество тонких промежуточных слоев жидкого теплоизоляционного полимерного покрытия, количество слоев которого определяется по формуле:
Где n - количество слоев;
зад
R - заданное термическое сопротивление;
i
R -термическое сопротивление одного i-го слоя,
при этом толщина одного тонкого слоя теплоизоляционного покрытия составляет (0,4±0,1 мм). Теплоизоляционный материал покрытия выбран из группы полимерные, отвердевающих на воздухе после нанесения, состоящий из гомополимера акрилата, стирол-акрилатного сополимера, полистирола, бутадиенового полимера, полихлорвинилового полимера, полиуретанового полимера, полимера или сополимера винилацетата или их смеси. (см. патент РФ на полезную модель №115377, МПК Е04В 1/76, публикация 27.04.2012).
Недостатком известной системы является риск снижения адгезии теплоизоляционного покрытия в следствии прохождения влаги через строительную конструкцию. К тому же отсутствуют данные о степени подготовки поверхности для достижения высоких показателей долговечности системы. Также данной системе характерен длительный срок монтажа, т.к. каждый слой теплоизоляционного покрытия имеет срок сушки не менее 24 часов. В рассмотренном примере необходимое количество только теплоизоляционного покрытия составило - 7 слоев. При данной толщине монтаж системы займет минимум 7 суток. Также предлагаемому слою теплоизоляционного покрытия характерны низкие теплоизоляционные характеристики - термическое сопротивление 1 слоя толщиной 0,4 мм равно 0,27 м2С°/Вт.
Задачей заявляемой полезной модели является улучшение адгезии системы с целью увеличения срока эксплуатации, повышение эффективности при одинаковой толщине за счет использования теплоизоляционного слоя с более высокими показателями теплопроводности.
Сущность полезной модели заключается в следующем.
Многослойная полимерная система теплоизоляции строительных конструкций, стен зданий и сооружений, содержащая последовательно расположенные слои: основание в виде подготовленной поверхности, клеевой слой, основной слой теплоизоляции и защитно-декоративный слой, в качестве клеевого слоя использован слой водно-дисперсной полиакриловой грунтовки, толщиной 0,1-0,2 мм, в качестве основного слоя теплоизоляции применено (n) количество тонких промежуточных слоев жидкого теплоизоляционного полимерного покрытия, количество слоев которого определяется по формуле:
Где n - количество слоев;
зад
R - заданное термическое сопротивление;
i
R - термическое сопротивление одного i-го слоя,
2
при этом толщина одного тонкого слоя теплоизоляционного покрытия составляет (0,4±0,1 мм). Теплоизоляционный материал покрытия выбран из группы полимерные, отвердевающих на воздухе после нанесения, состоящий из гомополимера акрилата, стирол-акрилатного сополимера, полистирола, бутадиенового полимера, полихлорвинилового полимера, полиуретанового полимера, полимера или сополимера винилацетата или их смеси. Поверхность основания в дополнение к проведенной ранее механической очистке от грязи, пыли и осыпающихся элементов подвергается еще химической обработке адгезионным активатором на основе сложных полифункциональных кислот и оснований, в качестве клеевого слоя использован слой кремнийорганической грунтовки на основе водного раствора метилсиилконата калия, обеспечивающей улучшение адгезии последующих слоев и дополнительную гидроизоляцию основания, толщина одного тонкого i-го слоя равна (1,0±0,1) мм, его термическое сопротивление составляет 1 м°С/Вт, в качестве защитно-декоративного слоя использована акриловая водно-дисперсионная красная, в качестве основного слоя теплоизоляции выбрано покрытие на основе полых микросфер, выполненное из композиции, включающей полимерное связующее и полые микросферы, в качестве полимерного связующего использована водоэмульсионная полимерная латексная композиция, содержащая от 10 до 90 об.% (со)полимера и от 10 до 90 об.% смеси воды и поверхностно-активного вещества, взятых в соотношении, мас.ч:
Смесь полимерного связующего 100
Смесь поверхностно-активное вещество 2-5
В качестве полых микросфер композиция содержит смесь полых микросфер с разными размерами от 10 до 500 мкм и различной насыпной плотностью от 650 до 50 кг/м3, выбранные из группы, включающей полые стеклянные микросферы, полые керамические микросферы, полые полимерные микросферы, полые техногенные (зольные) микросферы или их смеси.
Это позволяет повысить адгезию всех слоев системы, увеличить срок эксплуатации системы, снизить временя монтажа (за счет меньшего числа тонких слоев основного слоя теплоизоляции), повысить эффективности при снижении толщины системы, создать дополнительную гидроизоляционную защиты строительной конструкции.
Сущность полезной модели поясняется чертежом, где на фигуре 1 показана структура заявляемой системы, которая содержит последовательно расположенные:
1 - основание в виде подготовленной поверхности;
2 - клеевой слой;
3 - основной слой теплоизоляции;
4 - защитно-декоративный слой.
Многослойную полимерную систему теплоизоляции осуществляют следующим образом:
Первый этап - подготовка поверхности. Для этого удаляются все осыпающиеся и отваливающиеся элементы, производится обеспыливание, очистка от жирных и масляных пятен, производится химическая обработка адгезионным активатором.
Второй этап - нанесение клеевого слоя кремнийорганической грунтовки в 2 слоя кистью или специализированным оборудованием высокого давления.
Третий этап - на подготовленную и загрунтованную поверхность наносится основной слой теплоизоляции слоями до 1 мм с межслойной сушкой 24 часа.
Четвертый этап - нанесение защитно-декоративного состава в виде акриловой водно-дисперсионной краски.
Это позволяет повысить адгезию всех слоев системы, увеличить срок эксплуатации системы, снизить временя монтажа (за счет меньшего числа тонких слоев основного слоя теплоизоляции), повысить эффективности при снижении толщины системы, создать дополнительную гидроизоляционную защиты строительной конструкции.